(57)【要約】      （修正有）【課題】良好な耐久性を有するコンデンサを得ることが可能な、鉄含有量が少ない導電性高分子化合物で含浸された積層型固体電解コンデンサ及びその製造方法を提供する。【解決手段】特定の重合性単量体（ａ）及び塩基性化合物（ｂ）を含む重合物の層が形成されたセパレーターを使用した積層型固体電解コンデンサ及び固体電解コンデンサ素子を、特定の重合性単量体（ａ）、塩基性化合物（ｂ）、遷移金属を含まない酸化剤（ｃ）及び溶剤（ｄ）を含有する、−５℃以下に冷却された導電性高分子層形成用組成物中に浸漬する浸漬工程、溶剤（ｄ）を揮発させると共に重合性単量体（ａ）及び塩基性化合物（ｂ）を含む重合物の層を形成する重合物形成工程を有する積層型固体電解コンデンサの製造方法。【選択図】図１
2012114248.tif 000002
【特許請求の範囲】
【請求項１】
弁作用金属体上に形成された陽極酸化皮膜上に、少なくとも下式（１）及び／または（２）で示される重合性単量体（ａ）と、塩基性化合物（ｂ）とを反応させて得られる重合物の層が形成された積層型固体電解コンデンサ。
【化１】
2012114248.tif 000006
（式（１）中、Ｒ１〜Ｒ４は、各々独立に、−Ｈ、炭素数１〜２４の直鎖若しくは分岐のアルキル基、炭素数１〜２４の直鎖若しくは分岐のアルコキシ基、酸性基、水酸基、ニトロ基、−Ｆ、−Ｃｌ、−Ｂｒ又は−Ｉであり、ｎは１〜３の整数である。）
【請求項２】
固体電解コンデンサ素子を、下式（１）及び／または（２）で示される重合性単量体（ａ）と、塩基性化合物（ｂ）と、遷移金属を含まない酸化剤（ｃ）と、溶剤（ｄ）とを含有する、導電性高分子層形成用組成物中に、浸漬する浸漬工程と、前記溶剤（ｄ）を揮発させると共に重合性単量体（ａ）と、塩基性化合物（ｂ）とを反応させて得られる重合物の層を形成する重合物層形成工程とを有する積層型固体電解コンデンサの製造方法。
【化１】
2012114248.tif 000007
（式（１）中、Ｒ１〜Ｒ４は、各々独立に、−Ｈ、炭素数１〜２４の直鎖若しくは分岐のアルキル基、炭素数１〜２４の直鎖若しくは分岐のアルコキシ基、酸性基、水酸基、ニトロ基、−Ｆ、−Ｃｌ、−Ｂｒ又は−Ｉであり、ｎは１〜３の整数である。）
【請求項３】
前記浸漬工程において、導電性高分子層形成用組成物が−５℃以下に冷却されているものである請求項２に記載の積層型固体電解コンデンサの製造方法。
【発明の詳細な説明】
【技術分野】
【０００１】
本発明は固体電解コンデンサ及びその製造方法に関する。
【背景技術】
【０００２】
近年、アルミニウム、ニオブ、タンタル、チタン、マグネシウム等の弁作用金属体の多孔質体を使用した陽極体の表面に、陽極酸化法により陽極酸化皮膜を形成し、次いでこの陽極酸化皮膜上に固体電解質として導電性高分子層を形成した固体電解コンデンサが開発されている。このようなコンデンサでは、固体電解質として二酸化マンガンを用いた従来の固体電解コンデンサに比較して固体電解質の導電率が１０〜１００倍高く、また等価直列抵抗（ＥＳＲ）を大きく減少させることが可能であるため、小型電子機器の高周波ノイズ吸収等の様々な用途への応用が期待されている。
【０００３】
多孔質の陽極酸化皮膜の表面に固体電解質層を形成する方法として、導電性高分子化合物を含む溶液を作製して、この溶液を多孔質の陽極酸化皮膜の表面に積層させ、次いで乾燥及び硬化させて導電性高分子層を形成する、スラリーポリマー塗布法が知られている。スラリーポリマー塗布法では重合反応を陽極酸化皮膜上で行う必要がないため、作製工程の制御が比較的容易であるという特徴を持つ。
【０００４】
一般に陽極酸化皮膜内部への導電性高分子溶液の浸透性とその分子量の大きさとの間には相反関係があることが知られている。一方、塗布によって形成される導電性高分子の皮膜の導電率は導電性高分子の分子量に比例する傾向がある。従って、導電性高分子溶液の塗布により固体電解コンデンサの固体電解質層を形成する場合に、固体電解質層の導電率を上げてＥＳＲを低下させるためには、分子量の大きな高分子溶液を用いればよいことになる。しかしその場合には、導電性高分子溶液の浸透性が低いために、陽極酸化皮膜の微細な凹凸の内部には固体電解質層がほとんど形成されず、表層のみに形成されてしまい、得られる固体電解コンデンサの静電容量が低くなってしまう。
【０００５】
この問題を解決する方法として、モノマーに酸化剤及びドーパント（導電補助剤）を加えた組成物を多孔質の陽極酸化皮膜の表面に積層させ、モノマーと酸化剤とを陽極酸化皮膜上において直接反応させて導電性高分子層を形成する、化学酸化重合法が用いられている。
【０００６】
特許文献１には、エチレンジオキシチオフェン等のチオフェン化合物と、ドーパントを兼ねるｐ−トルエンスルホン酸鉄（ＩＩＩ）等の酸化剤を有機溶媒に溶解させて表面酸化が施されたアルミニウム電極の表面に塗布した後に重合体を形成し、次いで有機溶媒を除去して導電性高分子層を形成する方法が提案されている。
【０００７】
しかしながら、特許文献１で得られる導電性高分子層中には酸化剤であるｐ−トルエンスルホン酸鉄（ＩＩＩ）由来の鉄が大量に残存していることから、得られるコンデンサの耐久性（耐高湿性）が充分ではない。
【０００８】
また、上記課題の解決手段として、特許文献２のようにスラリーポリマーを用いる方法を発展させ、酸化皮膜層を持つ弁作用金属体にポリエチレンジオキシチオフェン及びポリスチレンスルホン酸の水分散体を吐出機により塗布した後に弁作用金属体の表面を水により洗浄する方法が提案されている。
【０００９】
しかしながら、特許文献２の方法では機械装置の初期投資が嵩む上、吐出工程では比較的高価な導電性高分子の利用率が低く、コスト高になってしまう。更に、特許文献２の方法ではポリジオキシチオフェン等の分散液を使用しているため、静電容量の大きなコンデンサの微細孔への含浸に適しているとはいえない。
【００１０】
【特許文献１】特開平０２−１５６１１号公報
【特許文献２】特開２００９−１４７１２２号公報
【発明の概要】
【発明が解決しようとする課題】
【００１１】
本発明の目的は、良好な耐久性を有するコンデンサを得ることが可能な、鉄含有量が少ない導電性高分子化合物で含浸された積層型固体電解コンデンサ及びその製造方法を提供することにある。
【課題を解決するための手段】
【００１２】
本発明の第一の要旨は、弁作用金属体上に形成された陽極酸化皮膜上に、少なくとも下式（１）及び／または（２）で示される重合性単量体（ａ）（以下、「（ａ）成分」という）と、塩基性化合物（ｂ）（以下、「（ｂ）成分」という）とを反応させて得られる重合物の層が形成された積層型固体電解コンデンサにある。
【化１】
2012114248.tif 000003
（式（１）中、Ｒ１〜Ｒ４は、各々独立に、−Ｈ、炭素数１〜２４の直鎖若しくは分岐のアルキル基、炭素数１〜２４の直鎖若しくは分岐のアルコキシ基、酸性基、水酸基、ニトロ基、−Ｆ、−Ｃｌ、−Ｂｒ又は−Ｉであり、ｎは１〜３の整数である。）
【００１３】
本発明の第二の要旨は、固体電解コンデンサ素子を、上記（ａ）成分と、上記（ｂ）成分と、遷移金属を含まない酸化剤（ｃ）（以下、「（ｃ）成分」という）と溶剤（ｄ）（以下、「（ｄ）成分」という）とを含有する導電性高分子層形成用組成物中に、浸漬する浸漬工程、（ｄ）成分を揮発させると共に（ａ）成分及び（ｂ）成分を含む重合物の層を形成する重合物形成工程とを有する積層型固体電解コンデンサの製造方法にある。
【００１４】
本発明の第三の要旨は、前記浸漬工程において、導電性高分子層形成用組成物が−５℃以下に冷却されているものである積層型固体電解コンデンサの製造方法にある。
【発明の効果】
【００１５】
本発明により、導電性高分子層の製造に適した導電性高分子層形成用組成物を用いて陽極酸化皮膜層への導電性高分子層の被覆率を高めて静電容量を確保することができ、且つ良好な耐久性を有することが可能な固体電解コンデンサを得ることができることから、小型電子機器の高周波ノイズ吸収用コンデンサ等として好適である。
【図面の簡単な説明】
【００１６】
【図１】図１は固体電解コンデンサ素子の概略構成図である。
【発明を実施するための最良の形態】
【００１７】
＜重合性単量体（ａ）成分＞
（ａ）成分は、本発明の固体電解コンデンサにおけるセパレーター中、及び陽極酸化皮膜を形成させた弁作用金属上に導電性高分子層となる重合物を構成するための単量体である。
本発明で使用される（ａ）成分は、下式（１）の単量体である。
【００１８】
【化１】
2012114248.tif 000004
（式（１）中、Ｒ１〜Ｒ４は、各々独立に、−Ｈ、炭素数１〜２４の直鎖若しくは分岐のアルキル基、炭素数１〜２４の直鎖若しくは分岐のアルコキシ基、酸性基、水酸基、ニトロ基、−Ｆ、−Ｃｌ、−Ｂｒ又は−Ｉであり、ｎは１〜３の整数である。）
【００１９】
これらの中で、後述する導電性高分子層の導電性の点で、単量体中にスルホン酸基（−ＳＯ３Ｈ）及びカルボキシ基（−ＣＯＯＨ）から選ばれる少なくとも１種の酸性基を有するものが好ましい。
また、（ａ）成分としては、（ａ）成分の重合性の点で、Ｒ１〜Ｒ４のうちいずれか一つが炭素数１〜４の直鎖又は分岐のアルコキシ基であり、他のいずれか一つが−ＳＯ３−又は−ＳＯ３Ｈであり、残りが−Ｈである単量体が好ましい。
【００２０】
（ａ）成分の具体例としては、スルホン基置換アニリン、カルボキシ基置換アニリン及びその他アニリン誘導体が挙げられる。
【００２１】
スルホン基置換アニリンとしては、例えば、ｏ−アミノベンゼンスルホン酸、ｍ−アミノベンゼンスルホン酸、ｐ−アミノベンゼンスルホン酸、アニリン−２，６−ジスルホン酸、アニリン−２，５−ジスルホン酸、アニリン−３，５−ジスルホン酸、アニリン−２，４−ジスルホン酸、アニリン−３，４−ジスルホン酸等のアミノベンゼンスルホン酸類；メチルアミノベンゼンスルホン酸、エチルアミノベンゼンスルホン酸、ｎ−プロピルアミノベンゼンスルホン酸、ｉｓｏ−プロピルアミノベンゼンスルホン酸、ｎ−ブチルアミノベンゼンスルホン酸、ｓｅｃ−ブチルアミノベンゼンスルホン酸、ｔ−ブチルアミノベンゼンスルホン酸等のアルキル基置換アミノベンゼンスルホン酸類；メトキシアミノベンゼンスルホン酸、エトキシアミノベンゼンスルホン酸、プロポキシアミノベンゼンスルホン酸等のアルコキシ基置換アミノベンゼンスルホン酸類；ヒドロキシ基置換アミノベンゼンスルホン酸類；ニトロ基置換アミノベンゼンスルホン酸類；及びフルオロアミノベンゼンスルホン酸、クロロアミノベンゼンスルホン酸、ブロムアミノベンゼンスルホン酸等のハロゲン置換アミノベンゼンスルホン酸類が挙げられる。これらの中で、単量体から得られる重合物の導電性が良好である点でアミノベンゼンスルホン酸類、アルキル基置換アミノベンゼンスルホン酸類、アルコキシ基置換アミノベンゼンスルホン酸類及びヒドロキシ基置換アミノベンゼンスルホン酸類が好ましい。
スルホン酸基置換アニリンは単独で又は２種以上を併せて使用できる。
【００２２】
カルボキシ基置換アニリンとしては、例えば、ｏ−アミノベンゼンカルボン酸、ｍ−アミノベンゼンカルボン酸、ｐ−アミノベンゼンカルボン酸、アニリン−２，６−ジカルボン酸、アニリン−２，５−ジカルボン酸、アニリン−３，５−ジカルボン酸、アニリン−２，４−ジカルボン酸、アニリン−３，４−ジカルボン酸等のアミノベンゼンカルボン酸類；メチルアミノベンゼンカルボン酸、エチルアミノベンゼンカルボン酸，ｎ−プロピルアミノベンゼンカルボン酸、ｉｓｏ−プロピルアミノベンゼンカルボン酸、ｎ−ブチルアミノベンゼンカルボン酸、ｓｅｃ−ブチルアミノベンゼンカルボン酸、ｔ−ブチルアミノベンゼンカルボン酸等のアルキル基置換アミノベンゼンカルボン酸類；メトキシアミノベンゼンカルボン酸、エトキシアミノベンゼンカルボン酸、プロポキシアミノベンゼンカルボン酸等のアルコキシ基置換アミノベンゼンカルボン酸類；ヒドロキシ基置換アミノベンゼンカルボン酸類；ニトロ基置換アミノベンゼンカルボン酸類；及びフルオロアミノベンゼンカルボン酸、クロロアミノベンゼンカルボン酸、ブロムアミノベンゼンカルボン酸等のハロゲン基置換アミノベンゼンカルボン酸類が挙げられる。これらの中で、単量体から得られる重合物の導電性が良好である点でアミノベンゼンカルボン酸類、アルキル基置換アミノベンゼンカルボン酸類、アルコキシ基置換アミノベンゼンカルボン酸類及びヒドロキシ基置換アミノベンゼンカルボン酸類が好ましい。
カルボキシ基置換アニリンは単独で又は２種以上を併せて使用できる。
【００２３】
その他アニリン誘導体としては、例えば、フルオロアニリン、クロロアニリン、ブロモアニリン等のハロゲン基置換アニリン；メチルアニリン、エチルアニリン、プロピルアニリン等のアルキル基置換アニリン；メトキシアニリン、エトキシアニリン等のアルコキシ基置換アニリン；アニリン；ヒドロキシアニリン；及びニトロアニリンが挙げられる。
その他アニリン誘導体は単独で又は２種以上を併せて使用できる。
その他アニリン誘導体を使用する場合には、単量体から得られる重合物の導電性が良好である点でスルホン酸基置換アニリン及びカルボキシ基置換アニリンから選ばれる少なくとも１種と混合して用いることが好ましい。
【００２４】
前記式（１）の単量体は、例えば、２−アミノアニソール−４−スルホン酸、ｐ−アミノジフェニルアミン、アニリン等の公知の化合物を利用することができる。
前記式（２）の単量体は、例えば、非特許文献（Ｓｙｎｔｈｅｔｉｃ  Ｍｅｔａｌｓ  １２３（２００１），２７３−２７７）等で開示されている２−フェニルアミノ−５−アミノベンゼンスルホン酸等の公知の化合物を利用することができる。
【００２５】
＜塩基性化合物（ｂ）成分＞
本発明で使用される（ｂ）成分は、（ｄ）成分への（ａ）成分の溶解性を良好とするための成分である。
（ｂ）成分としては、例えば、水酸化ナトリウム、水酸化カリウム、水酸化リチウム、水酸化カルシウム等の無機塩基；水酸化テトラメチルアンモニウム、水酸化テトラエチルアンモニウム、水酸化テトラプロピルアンモニウム、水酸化テトラブチルアンモニウム等の有機水酸化物；メチルアミン、エチルアミン、プロピルアミン、ブチルアミン、ペンチルアミン、ヘキシルアミン等の１級アルキルアミン；ベンジルアミン、アニリン等の１級アミン；ジメチルアミン、ジエチルアミン、ジプロピルアミン、ジブチルアミン、ジペンチルアミン、ジヘキシルアミン等の２級アルキルアミン；メチルアニリン等の２級アミン；トリメチルアミン、トリエチルアミン、トリプロピルアミン、トリブチルアミン、トリペンチルアミン、トリヘキシルアミン等の３級アルキルアミン；ジメチルアニリン等の３級アミン；２−アミノエタノール、ジエタノールアミン、トリエタノールアミン等のアルコールアミン類；α−ピコリン、β−ピコリン、γ−ピコリン、ピリジン、ピレリジン等のヘテロ環式アミン類；ベンジルアミン；メトキシエチルアミン；アミノピリジン；ヒドロキシメチルピリジン；ピリジノール；エチレンジアミン；及びアンモニアが挙げられる。これらの中で、単量体を溶剤へ溶解させる効果が高い点で、水酸化ナトリウム、ピリジン及びアンモニアが好ましい。これらは単独で又は２種以上を併せて使用できる。
【００２６】
＜酸化剤（ｃ）成分＞
本発明において、（ｃ）成分は遷移金属を含まないもので、（ａ）成分を重合させるための成分である。
（ｃ）成分としては、（ａ）成分の重合性の点で、標準電極電位が０．６Ｖ以上である酸化剤が好ましい。
（ｃ）成分としては、例えば、ペルオキソ二硫酸、ペルオキソ二硫酸アンモニウム、ペルオキソ二硫酸ナトリウム、ペルオキソ二硫酸カリウム等のペルオキソ二硫酸類及び過酸化水素が挙げられる。これらは単独で又は２種以上を併せて使用できる。
（ｃ）成分としては、酸化剤の安定性が良好である点で、ペルオキソ二硫酸、ペルオキソ二硫酸アンモニウム及び過酸化水素が好ましい。
【００２７】
＜溶剤（ｄ）成分＞
（ｄ）成分は、（ａ）成分、（ｂ）成分及び（ｃ）成分を溶解し、後述する導電性高分子層形成用組成物の溶液を得るための成分である。
（ｄ）成分としては、例えば、水及び水と水溶性有機溶剤との混合溶媒が挙げられる。
（ｄ）成分として水と水溶性有機溶剤との混合溶媒を使用する場合、水と水溶性有機溶剤との混合比としては、例えば、水：水溶性有機溶剤＝１：１００〜１００：１の混合比率が挙げられる。
【００２８】
水溶性有機溶剤としては、例えば、メタノール、エタノール、イソプロパノール、プロパノール、ブタノール等のアルコール類；アセトン、エチルイソブチルケトン等のケトン類；エチレングリコール、エチレングリコールメチルエーテル等のエチレングリコール系化合物；プロピレングリコール、プロピレングリコールメチルエーテル、プロピレングリコールエチルエーテル、プロピレングリコールブチルエーテル、プロピレングリコールプロピルエーテル等のプロピレングリコール系化合物；ジメチルホルムアミド、ジメチルアセトアミド等のアミド類；及びＮ−メチルピロリドン、Ｎ−エチルピロリドン等のピロリドン類が挙げられる。
これらの中で、単量体、塩基化合物を溶解させる効果が高い点で、アルコール類、アセトン、アセトニトリル、ジメチルホルムアミド及びジメチルアセトアミドが好ましく、グリコール系化合物及びアルコール類がより好ましい。また、グリコール系化合物としてはエチレングリコール及びプロピレングリコールが好ましく、アルコール類としてはメタノール、エタノール及びイソプロパノールが好ましい。
（ｄ）成分は単独で又は２種以上を併せて使用できる。
【００２９】
＜導電性高分子層形成用組成物＞
本発明で使用される導電性高分子層形成用組成物は、（ａ）成分、（ｂ）成分、（ｃ）成分及び（ｄ）成分を含有する溶液である。
【００３０】
導電性高分子層形成用組成物中の（ａ）成分の含有量としては、（ｃ）成分１００質量部に対して（ａ）成分１〜５００質量部が好ましい。（ａ）成分の含有量を１〜５００質量部とすることにより、後述するコンデンサ素子中への導電性高分子層形成用組成物の充填率が良好となり、コンデンサ性能が向上する傾向にある。
導電性高分子層形成用組成物中の（ｂ）成分の含有量としては、（ａ）成分の（ｄ）成分への溶解性の点で、（ａ）成分１モルに対して０．１〜５モルが好ましく、０．３〜３モルがより好ましい。
導電性高分子層形成用組成物中の（ｃ）成分の含有量としては、（ａ）成分の重合性の点で、（ａ）成分１モルに対して０．５〜５モルが好ましく、０．５〜３モルがより好ましい。
【００３１】
本発明において、導電性高分子層形成用組成物は、必要に応じて、界面活性剤等の公知の添加剤を含有することができる。
【００３２】
導電性高分子層形成用組成物を得る方法としては、例えば、（ａ）成分及び（ｂ）成分を（ｄ）成分に溶解して得られる（ａ）成分含有溶液を−５℃以下に冷却した後に、この溶液に（ｃ）成分を溶解させて得る方法が挙げられる。
この方法で得られた導電性高分子層形成用組成物は導電性高分子層を形成する前の重合反応が抑制され、後述する固体電解コンデンサ素子中への導電性高分子層形成用組成物の浸漬性を良好とすることができる。
なお、（ａ）成分含有溶液に（ｃ）成分を溶解させる際には、（ｃ）成分として（ｃ）成分を（ｄ）成分に予め溶解させたものを用いることができる。
【００３３】
＜重合物＞
本発明において、重合物は導電性高分子層形成用組成物を重合して得られる、（ａ）成分の重合体、（ｂ）成分及び（ｃ）成分を含有するもので、導電性高分子層を形成するものである。
重合物を得る方法としては、例えば、後述する固体電解コンデンサ素子を、後述する浸漬工程及び重合物形成工程にて順次処理する方法が挙げられる。
【００３４】
＜固体電解コンデンサ素子＞
本発明において、固体電解コンデンサ素子とは、本発明の固体電解コンデンサにおける陽極酸化皮膜を形成させた弁作用金属（例えば、アルミニウム、ニオブ、タンタル、チタン、マグネシウム等）上に重合物の層が形成される前の状態のものをいう。
【００３５】
＜浸漬工程＞
本発明において、浸漬工程は、固体電解コンデンサ素子を導電性高分子層形成用組成物中に浸漬して、導電性高分子層形成用組成物をコンデンサ素子中に含浸させる工程である。
浸漬工程において、導電性高分子層形成用組成物の温度は、−５℃以下であることが好ましい。上記温度以下であれば、導電性高分子層形成用組成物の重合反応の開始を抑制することができるため、導電性高分子層形成用組成物のコンデンサ素子への浸漬性の低下を抑制することができる。
【００３６】
＜重合物形成工程＞
本発明において、重合物形成工程は、コンデンサ素子中に含浸された導電性高分子層形成用組成物中の（ｄ）成分を揮発させると共に（ａ）成分を重合するための工程である。
（ｄ）成分を揮発させると共に（ａ）成分を重合するための温度としては、例えば、２０〜１９０℃が挙げられる。
【００３７】
＜固体電解コンデンサ＞
本発明の固体電解コンデンサは、（ａ）成分及び（ｂ）成分を反応させて得られる重合物からなる導電性高分子層が形成されたコンデンサ素子を使用したものである。
本発明の固体電解コンデンサは、例えば、固体電解コンデンサ素子を、浸漬工程及び重合物形成工程にて順次処理することにより得られる。
【００３８】
本発明においては、本発明の固体電解コンデンサの特性を向上させるために、上記の処理の後に導電性高分子層形成用組成物の残渣を低減するための洗浄工程を追加することができる。
洗浄工程における洗浄剤としては、例えば、（ｄ）成分と同じ溶剤を使用することができる。
洗浄工程における洗浄方法としては、例えば、ディップ洗浄法、攪拌洗浄法及び超音波洗浄法が挙げられる。
【００３９】
なお、多孔質の弁作用金属体には、上記ではアルミニウムを例に説明したが、その他タンタル、ニオブ、ニッケルめっき品等特にアルミニウムに限定されるものではない。
［実施例］
【００４０】
以下、本発明を実施例により具体的に説明する。
［実施例１〜５並びに比較例１及び２］
表１に示す、所定量の（ａ）成分及び（ｂ）成分を所定量の（ｄ）成分に溶解して単量体溶液を調整し、得られた単量体溶液を表１に示す温度に冷却した。
また、表１に示す、所定量の（ｃ）成分を所定量の（ｄ）成分に溶解して酸化剤溶液を調整し、得られた酸化剤溶液を表１に示す温度に冷却した。
前記の単量体溶液中に上記の酸化剤溶液を１分間で加えた後に、５分間撹拌し、導電性高分子層形成用組成物を得た。
次いで、得られた導電性高分子層形成用組成物の温度を維持しながら、弁作用金属体上に形成された陽極酸化皮膜を備える固体電解コンデンサ素子を、導電性高分子層形成用組成物中に５分間浸漬した。
この後、導電性高分子層形成用組成物が含浸した固体電解コンデンサ素子を引き上げ、室温で１０分間放置し、更に１５０℃にて１０分間乾燥し、（ａ）成分の重合を完了させて洗浄前固体電解コンデンサを得た。
得られた洗浄前固体電解コンデンサを純水中に浸漬して洗浄前固体電解コンデンサの洗浄を行なった。この洗浄前固体電解コンデンサの洗浄を５回繰り返した。
得られた洗浄後固体電解コンデンサを１２０℃にて１０分間乾燥し、固体電解コンデンサを得た。
得られた固体電解コンデンサの鉄元素（Ｆｅ）の質量ベースの含有量を、ＩＣＰ発光分析装置を用いて測定した。評価結果を表１に示す。
なお、固体電解コンデンサの導電性高分子層含有コンデンサ素子中のＦｅ含有量の測定は以下の条件にて実施した。
作製した固体電解コンデンサから導電性高分子含有コンデンサ素子を剥離して取り出し、その一部を分析用サンプルとして正確に一定量を秤量した
次いで、上記の分析用サンプルを分析用サンプルの１００倍量の濃硝酸と共にテフロン（登録商標）製密閉容器に入れ、マイクロ波湿式分解装置（CEM社 MARS  密閉タイプマイクロ波式湿式分解装置）を使用して導電性高分子層含有セパレーターを加熱溶解した。
上記の加熱溶解液を１００倍量の水により希釈し、ＩＣＰ発光分光分析装置（日本ジャヤーレルアッシュ製  ICAP-577）にて元素量を測定した。
【００４１】
表―１
2012114248.tif 000005
ａ−１：２−アミノアニソール−４−スルホン酸
ａ−２：ｐ−アミノジフェニルアミン
ａ−３：アニリン
ａ’−１：エチレンジオキシチオフェン
ｂ−１：２８％アンモニア水
ｂ−２：ピリジン
ｃ−１：ペルオキソ二硫酸アンモニウム
ｃ’−１：トルエンスルホン酸鉄塩
ｄ−１：水
ｄ−２：エタノール
ｄ−３：エチレングリコール
【００４２】
表１において、重合性単量体にエチレンジオキシチオフェン、酸化剤としてトルエンスルホン酸鉄塩を使用した比較例１及び２では、固体電解コンデンサ中のＦｅ含有量が２％と、実施例１〜４と比較すると極めて多いことが明らかである。
したがって、本発明によれば、コンデンサの耐久性を良好なものとすることができる、Ｆｅ含有量の少ない固体電解コンデンサが得られる。
【符号の説明】
【００４３】
１：固体電解コンデンサ
２：弁作用金属体
３：陽極酸化皮膜
４：導電性高分子層
５：グラファイト層
６：金属層
【図１】
2012114248.tif 000008